"室温で低カルシウムセメント材料の製造に用いられ、酸化カルシウムが10wt以下含まれる低カルシウムセメント材料組成物であって、10wt以下の酸化カルシウムが含まれ、含有量が30wt~95wtの低カルシウムフライアッシュと、含有量が0.1wt~55wtのアルカリ剤と、含有量が0.1wt~30wtの凝結剤とを含み、室温で硬化されて製造された前記低カルシウムセメント材料は、主にムライト鉱物mullite,Al6Si2O13である低カルシウムセメント材料組成物。前記室温は、35°C以下であり、一般的な加温されていない自然環境の温度である請求項1に記載の低カルシウムセメント材料組成物。前記低カルシウムフライアッシュに含まれる酸化カルシウムが5wt以下である請求項1に記載の低カルシウムセメント材料組成物。前記低カルシウムフライアッシュの粉末度が2000cm2/gw~8000cm2/gwである請求項1に記載の低カルシウムセメント材料組成物。前記アルカリ剤は、アルカリ土類金属の水酸化物、アルカリ金類金属の水酸化物、ケイ酸ナトリウム、メタケイ酸ナトリウム又はその組成物から選択される請求項1に記載の低カルシウムセメント材料組成物。前記凝結剤は、炭酸金属酸化物、硫酸金属酸化物、硝酸金属酸化物、リン酸金属酸化物、水酸化アルミニウム又はその組成物から選択される請求項1に記載の低カルシウムセメント材料組成物。前記炭酸金属酸化物は、炭酸マグネシウム、炭酸カリウム、炭酸アンモニウム、炭酸ナトリウム又はその組成物から選択される請求項6に記載の低カルシウムセメント材料組成物。前記硫酸金属酸化物は、硫酸第一マンガン、硫酸銅、硫酸第一コバルト、硫酸第一鉄、硫酸亜鉛又はその組成物から選択される請求項6に記載の低カルシウムセメント材料組成物。前記硝酸金属酸化物は、硝酸銅、硝酸鉄又はその組成物から選択される請求項6に記載の低カルシウムセメント材料組成物。前記リン酸金属酸化物は、リン酸ナトリウム、リン酸亜鉛又はその組成物から選択される請求項6に記載の低カルシウムセメント材料組成物。含有量が0.1wt~20wtのフッ化ケイ酸化合物をさらに含む請求項1に記載の低カルシウムセメント材料組成物。前記フッ化ケイ酸化合物はフッ化ケイ酸ナトリウムである請求項11に記載の低カルシウムセメント材料組成物。含有量が0.1wt~5wtの早強剤をさらに含む請求項1に記載の低カルシウムセメント材料組成物。前記早強剤はトリエタノールアミンである請求項13に記載の低カルシウムセメント材料組成物。含有量が0.01wt~5wtの排水剤をさらに含む請求項1に記載の低カルシウムセメント材料組成物。前記排水剤がリグノセルロースである請求項15に記載の低カルシウムセメント材料組成物。酸化カルシウムが10wt以下の低カルシウムフライアッシュを、含有量が30wt~95wtになるように供給するステップと、アルカリ剤を、含有量が0.1wt~55wtになるように供給するステップと、凝結剤を、含有量が0.1wt~30wtになるように供給するステップと、室温で前記材料を混合静置して低カルシウムセメント材料を形成するステップと、を含む低カルシウムセメント材料の製造方法。前記室温は、35°C以下である請求項17に記載の低カルシウムセメント材料の製造方法。室温で硬化されて製造された前記低カルシウムセメント材料は、主にムライト鉱物mullite,Al6Si2O13である請求項17に記載の低カルシウムセメント材料の製造方法。前記低カルシウムセメント材料を供給するステップは、前記低カルシウムフライアッシュの粉末度が2000cm2/gw~8000cm2/gwになるように、前記低カルシウムフライアッシュを研磨するステップをさらに含む請求項17に記載の低カルシウムセメント材料の製造方法。前記低カルシウムフライアッシュに含まれる酸化カルシウムが5以下である請求項17に記載の低カルシウムセメント材料の製造方法。前記アルカリ剤は、アルカリ土類金属の水酸化物、アルカリ金類金属の水酸化物、ケイ酸ナトリウム、メタケイ酸ナトリウム又はその組成物から選択される請求項17に記載の低カルシウムセメント材料の製造方法。前記凝結剤は、炭酸金属酸化物、硫酸金属酸化物、硝酸金属酸化物、リン酸金属酸化物、水酸化アルミニウム又はその組成物から選択される請求項17に記載の低カルシウムセメント材料の製造方法。前記炭酸金属酸化物は、炭酸マグネシウム、炭酸カリウム、炭酸アンモニウム、炭酸ナトリウム又はその組成物から選択される請求項23に記載の低カルシウムセメント材料の製造方法。前記硫酸金属酸化物は、硫酸第一マンガン、硫酸銅、硫酸第一コバルト、硫酸第一鉄、硫酸亜鉛又はその組成物から選択される請求項23に記載の低カルシウムセメント材料の製造方法。前記硝酸金属酸化物は、硝酸銅、硝酸鉄又はその組成物から選択される請求項23に記載の低カルシウムセメント材料の製造方法。前記リン酸金属酸化物は、リン酸ナトリウム、リン酸亜鉛又はその組成物から選択される請求項23に記載の低カルシウムセメント材料の製造方法。前記材料を混合するステップの前に、フッ化ケイ酸化合物を含有量が0.1wt~20wtになるように供給するステップをさらに含む請求項17に記載の低カルシウムセメント材料の製造方法。前記フッ化ケイ酸化合物は、フッ化ケイ酸ナトリウムである請求項28に記載の低カルシウムセメント材料の製造方法。前記材料を混合するステップの前に、早強剤を含有量が0.1wt~5wtになるように供給するステップをさらに含む請求項17に記載の低カルシウムセメント材料の製造方法。前記早強剤は、トリエタノールアミンである請求項30に記載の低カルシウムセメント材料の製造方法。前記材料を混合するステップの前に、排水剤を含有量が0.01wt~5wtになるように供給するステップをさらに含む請求項17に記載の低カルシウムセメント材料の製造方法。前記排水剤は、リグノセルロースである請求項32に記載の低カルシウムセメント材料の製造方法。本発明の主な目的は、低カルシウムセメント材料を室温で製造することに用いられ、低カルシウムフライアッシュの経済的価値を向上させる、低カルシウムフライアッシュクラスFフライアッシュを主成分とする低カルシウムセメント材料組成物を提供することにある。本発明の他の目的は、低カルシウムフライアッシュにより低カルシウムセメント材料を室温で製造できる低カルシウムセメント材料の製造方法を提供することにある。好ましい実施形態として、低カルシウムフライアッシュはクラスFフライアッシュで、室温は35°C以下であるが、これに限定されない。本発明の低カルシウムセメント材料組成物は、低カルシウムフライアッシュと、アルカリ剤と、凝結剤とを含み、酸化カルシウムが10wt以下である。低カルシウムセメント材料組成物に対する低カルシウムフライアッシュが30wtよりも高い。低カルシウムフライアッシュに含まれる酸化カルシウムが10以下であり、好ましくは5以下である。低カルシウムフライアッシュの粉末度が2000cm2/gw~8000cm2/gwである。アルカリ剤は、アルカリ土類金属の水酸化物、アルカリ金類金属の水酸化物、メタケイ酸ナトリウム及びケイ酸ナトリウムSodiumSilicate;化学式:Na2SiO3;珪酸ソーダと別称され、その水溶液は水ガラスとも言う。又はその組成物から選択され、好ましくは水酸化ナトリウムである。凝結剤は、炭酸金属酸化物、硫酸金属酸化物、硝酸金属酸化物、リン酸金属酸化物、水酸化アルミニウム又はその組成物から選択される。炭酸金属酸化物は、炭酸マグネシウム、炭酸カリウム、炭酸アンモニウム、炭酸ナトリウム又はその組成物から選択される。硫酸金属酸化物は、硫酸第一マンガン、硫酸銅、硫酸第一コバルト、硫酸第一鉄、硫酸亜鉛又はその組成物から選択される。硝酸金属酸化物は、硝酸銅、硝酸鉄又はその組成物から選択される。リン酸金属酸化物は、リン酸ナトリウム、リン酸亜鉛又はその組成物から選択される。低カルシウムセメント材料組成物は、フッ化ケイ酸化合物をさらに含み、好ましくはフッ化ケイ酸ナトリウム化学式:Na2SiF6を含む。低カルシウムセメント材料組成物は、早強剤をさらに含み、好ましくはトリエタノールアミンを含む。低カルシウムセメント材料組成物は、排水剤をさらに含み、好ましくはリグノセルロースを含む。本発明の低カルシウムセメント材料組成物を用いて室温で硬化されて製造した低カルシウムセメント材料は、XRDによる結晶相分析の結果、主にムライト鉱物Al6Si2O13である。本発明の低カルシウムセメント材料の製造方法は、酸化カルシウムが10wt以下の低カルシウムフライアッシュを供給するステップと、アルカリ剤を供給するステップと、凝結剤を供給するステップと、室温で前記材料を混合静置して低カルシウムセメント材料を形成するステップとを含む。そのうち、低カルシウムフライアッシュを供給するステップは、低カルシウムフライアッシュの粉末度が2000cm2/gw~8000cm2/gwになるように、低カルシウムフライアッシュを研磨するステップをさらに含む。低カルシウムセメント材料の製造方法は、前記材料を混合する前にフッ化ケイ酸化合物を供給するステップをさらに含む。低カルシウムセメント材料の製造方法は、前記材料を混合する前に早強剤を供給するステップをさらに含む。低カルシウムセメント材料の製造方法は、前記材料を混合する前に排水剤を供給するステップをさらに含む。本発明の低カルシウムセメント材料組成物は、室温で低カルシウムセメント材料の製造に用いられる。低カルシウムセメント材料は、主にムライト鉱物mullite,Al6Si2O13である。本明細書において、室温について、好ましくは35°C以下であるが、これに限定されず、一般的な加温されていない自然環境の温度であってもよい。低カルシウムセメント材料組成物は、低カルシウムフライアッシュ、アルカリ剤、及び凝結剤を含む。低カルシウムセメント材料組成物に対し、低カルシウムフライアッシュの含有量が30wt~95wtである。低カルシウムセメント材料組成物に含まれる酸化カルシウムが10wt以下である。低カルシウムフライアッシュに含まれる酸化カルシウムが10wt以下である。具体的に、フライアッシュは、発電所の石炭が排気ガスに乗って燃焼室から排出され、集塵装置により捕集された微粒子状物である。好ましい実施形態において、低カルシウムフライアッシュは、クラスFフライアッシュであり、即ち、酸化カルシウムが10wt以下のものである。さらに好ましい実施形態において、低カルシウムフライアッシュに含まれる酸化カルシウムが5wt以下である。低カルシウムフライアッシュの粉末度は2000cm2/gw~8000cm2/gwであるのが好ましい。具体的に、低カルシウムフライアッシュ原料をさらに均等させて、セメント材料の硬化反応の進行に寄与するために、研磨などによって、低カルシウムフライアッシュ原料の粉末度を2000cm2/gw~8000cm2/gwまで向上させることができる。アルカリ剤は、その含有量が0.1wt~55wtであり、アルカリ土類金属の水酸化物、アルカリ金類金属の水酸化物、メタケイ酸ナトリウム及びメタケイ酸ナトリウムSodiumSilicate;化学式:Na2SiO3;珪酸ソーダと別称され、その水溶液は水ガラスとも言う。又はその組成物から選択され、好ましくは水酸化ナトリウムである。前記アルカリ剤は、活性剤として機能する。具体的に、セメント材料の硬化反応において、低カルシウムセメント材料組成物が水和反応を行う時に、粉体が水に触れると、表面にセメント体が生じ、このセメント体が水に溶解し難いため、反応が渋滞になってしまう虞がある。そこで、アルカリ剤によって、表面のセメント体を侵食して、粉状を水と反応し続けられるように露出させる。また、アルカリ剤は、さらに金属イオンによって電荷平衡の機能を発揮して、粉体を3Dセメント体に結合させることに寄与する。凝結剤は、その含有量が0.1wt~30wtであり、炭酸金属酸化物、硫酸金属酸化物、硝酸金属酸化物、リン酸金属酸化物、水酸化アルミニウム又はその組成物から選択される。具体的に、凝結剤はセメント材料の生成反応の進行を促進加速させる。炭酸金属酸化物は、炭酸マグネシウム、炭酸カリウム、炭酸アンモニウム、炭酸ナトリウム又はその組成物から選択される。硫酸金属酸化物は、硫酸第一マンガン、硫酸銅、硫酸第一コバルト、硫酸第一鉄、硫酸亜鉛又はその組成物から選択される。硝酸金属酸化物は、硝酸銅、硝酸鉄又はその組成物から選択される。リン酸金属酸化物は、リン酸ナトリウム、リン酸亜鉛又はその組成物から選択される。好ましい実施形態において、低カルシウムセメント材料組成物は、さらに、含有量が0.1wt~20wtのフッ化ケイ酸化合物を含む。フッ化ケイ酸化合物はフッ化ケイ酸ナトリウムが好ましい。前記フッ化ケイ酸化合物は、シリカの含有量を補うために用いられる。低カルシウムセメント材料組成物は、さらに、含有量が0.1wt~5wtの早強剤を含む。早強剤はトリエタノールアミンが好ましい。早強剤はセメント材料の生成反応の進行をさらに加速させる。低カルシウムセメント材料組成物は、さらに、含有量が0.01wt~5wtの排水剤を含む。排水剤はリグノセルロースが好ましい。従来技術によりも、本発明の低カルシウムセメント材料組成物は、低カルシウムフライアッシュを主成分とし、メタカオリンやスラグや硝石粉や石膏や他のカルシウム元素を含有する活性反応性の良い粉状体を加入しなくても、室温で低カルシウムセメント材料を製造することができ、低カルシウムフライアッシュの経済的価値を向上させることができる。また、本発明の低カルシウムセメント材料組成物を用いて製造された低カルシウムセメント材料は、カルシウムの含有量が低いため、良好な耐酸性と耐火性を持ち、高耐酸性と耐高温が必要とする建築構造に用いられる。例えば、プレキャスト下水道の汚水管にこの低カルシウムセメント材料を採用すれば、この低カルシウムセメント材料が良好な耐強酸特性を持っているため、高アルミナセメントを別途にスプレーする必要がなく、コストを低減することもできる。また、例えば、防火建材や部材にこの低カルシウムセメント材料を採用すれば、この低カルシウムセメント材料が良好な耐火特性を持っているため、防火被覆を別途にスプレーする必要がなく、コストを低減することもできる。図1に示すように、本発明の低カルシウムセメント材料の製造方法は、例えば以下のステップを含む。ステップ1010、酸化カルシウムが10wt以下の低カルシウムフライアッシュを、含有量が30wt~95wtになるように供給する。好ましい実施形態において、粉末度が2000cm2/gw~8000cm2/gwになるように研磨されて、酸化カルシウムが5wt以下のフライアッシュを供給する。ステップ1030、アルカリ剤を、含有量が0.1wt~55wtになるように供給する。アルカリ剤は、アルカリ土類金属の水酸化物、アルカリ金類金属の水酸化物、ケイ酸ナトリウム、メタケイ酸ナトリウム又はその組成物から選択される。好ましい実施形態において、アルカリ剤は、水酸化ナトリウムを採用する。ステップ1050、凝結剤を、含有量が0.1wt~30wtになるように供給する。凝結剤は、炭酸金属酸化物、硫酸金属酸化物、硝酸金属酸化物、リン酸金属酸化物、水酸化アルミニウム又はその組成物から選択される。好ましい実施形態において、凝結剤は、炭酸金属酸化物、硫酸金属酸化物を採用する。ステップ1070、室温で前記材料を混合静置して低カルシウムセメント材料を形成する。そして、結晶相分析により、本発明の低カルシウムセメント材料組成物を用いて、室温で硬化されて製造された低カルシウムセメント材料は主にムライト鉱物mullite,Al6Si2O13であることが確認された。具体的に、図2Aに、ムライト鉱物mullite,Al6Si2O13のXRDによる結晶相図が示され、ムライト鉱物が略語のMで示される。図2Bに、本発明の低カルシウムセメント材料組成物が室温で硬化されて製造された低カルシウムセメント材料のXRDによる結晶相図が示される。結晶相分析の結果、即ち図2Aと図2Bを比較したところ、本発明の低カルシウムセメント材料組成物が室温で硬化されて製造された低カルシウムセメント材料の結晶相がムライト鉱物の結晶相と一致していることにより、本発明の低カルシウムセメント材料組成物を用いて、室温で硬化されて製造された低カルシウムセメント材料は主にムライト鉱物であることが確認される。一方、図2Cに、従来の方法により、高温で数時間反応させて硬化させたアルカリ活性化セメント材料のXRDによる結晶相図が示され、そこに示すChはchabazite菱沸石、PはNa-P1gismondine:ギスモンド沸石、Nはhydroxysodalite方沸石、AはLindeTypeAA型沸石、Qはquartz石英、Mはmulliteムライト、Hはhematite赤鉄鉱である。図2Cから、従来の方法により、高温で数時間反応させて硬化させたアルカリ活性化セメント材料は、殆ど沸石鉱物zeoliteであることが分かる。また、図1に示すように、好ましい実施形態において、低カルシウムセメント材料の製造方法は、さらに以下のステップを含む。ステップ1061、フッ化ケイ酸化合物を含有量が0.1wt~20wtになるように供給する。前記フッ化ケイ酸化合物は、フッ化ケイ酸ナトリウムが好ましい。ステップ1062、早強剤を含有量が0.1wt~5wtになるように供給する。前記早強剤は、トリエタノールアミンが好ましい。ステップ1063、排水剤を含有量が0.01wt~5wtになるように供給する。前記排水剤は、リグノセルロースが好ましい。なお、ステップ1010、1030、1050、1061、1062及び1063の順番を任意に変更してもよく、つまり、各材料がステップ1070の前に供給されればよい。以下、本発明の低カルシウムセメント材料組成物を用いて、室温で製造された低カルシウムセメント材料の耐圧強度試験の結果を例を挙げて説明する。ここで、表1及び表2は、それぞれ、異なる配合例1と配合例2の低カルシウムセメント材料組成物を示し、図3は、室温で製造された低カルシウムセメント材料の耐圧強度試験の結果を示す。図3から、表1及び表2の配合割合の低カルシウムセメント材料組成物を用いて、室温で製造された低カルシウムセメント材料の耐圧強度が28日間経過しても、何れも20MPa以上となり、良好な耐圧強度を持っていることが示している。上述した記載及び図面により本発明の好ましい実施形態が開示されたが、種々の追加、多くの修正や置換を、添付された特許請求の範囲に限定された本発明の原理の精神及び範囲を逸脱することなく、本発明の好ましい実施形態に適用できることを理解すべきである。当業者であれば、本発明が多くの形式、構造、配置、割合、材料、素子及びユニットの修正に適用できることが分かる。従って、ここで開示した実施形態は、本発明を制限するものではなく、本発明を説明するためのものであると見なすべきである。本発明の範囲は、後に添付された特許請求の範囲に限定され、合法的均等物を含み、上記した記載に限定されない。"